(57)【特許請求の範囲】
【請求項１】
エチレン−ビニルエステル系共重合体を含有する水性エマルジョンからなる食品衛生用品製造用水性エマルジョン組成物であって、該エチレン−ビニルエステル系共重合体におけるビニルエステルの含有量は、７０〜９５重量％であり、該水性エマルジョンを製造するにあたり、乳化剤として、界面活性剤を用いることなく、平均重合度８００〜２５００、平均ケン化度７０〜９２モル％のポリビニルアルコールを用い、該ポリビニルアルコールをビニルエステル１００重量部あたり１〜３重量部用いて得られる水性エマルジョンからなる食品衛生用品製造用水性エマルジョン組成物。
【請求項２】
ビニルエステルが酢酸ビニルである請求項１記載の水性エマルジョン組成物。
【請求項３】
食品衛生用品が紙おしぼり又は食品容器である請求項１又は２に記載の水性エマルジョン組成物。
【請求項４】
食品衛生用品のバインダー又は接着剤として用いる請求項１又は２に記載の水性エマルジョン組成物。
【発明の詳細な説明】
【０００１】
【発明の属する技術分野】
本発明は、食品衛生用品製造用水性エマルジョン組成物に関するものである。更に詳しくは、本発明は、十分な接着力を有し、しかも界面活性剤による食品の汚染を発生することがなく、かつ化学的酸素要求量（以下「ＣＯＤ値」と記す）が低いという特徴を有し、よって食品衛生用品製造用のバインダーまたは接着剤として最適な食品衛生用品製造用水性エマルジョン組成物に関するものである。
【０００２】
【従来の技術】
紙おしぼり、食品容器等の食品衛生用品の製造時には、バインダーまたは接着剤が使用される。かかるバインダーまたは接着剤としては、各種の水性エマルジョンからなるものが用いられる。ところで、食品衛生用品の製造に使用されるバインダー又接着剤には、界面活性剤による食品の汚染を発生することがなく、かつＣＯＤ値が低いことが要求される。
【０００３】
しかしながら、従来の技術によると、十分な接着力を有し、しかも界面活性剤による食品の汚染を発生することがなく、かつＣＯＤ値が低いという特徴を有し、よって食品衛生用品製造用のバインダー又接着剤として最適な水性エマルジョンは存在しなかった。
【０００４】
【発明が解決しようとする課題】
かかる現状に鑑み、本発明が解決しようとする課題は、十分な接着力を有し、しかも界面活性剤による食品の汚染を発生することがなく、かつＣＯＤ値が低いという特徴を有し、よって食品衛生用品製造用のバインダーまたは接着剤として最適な食品衛生用品製造用水性エマルジョン組成物を提供する点に存するものである。
【０００５】
【課題を解決するための手段】
すなわち本発明は、エチレン−ビニルエステル系共重合体を含有する水性エマルジョンからなる食品衛生用品製造用水性エマルジョン組成物であって、該エチレン−ビニルエステル系共重合体におけるビニルエステルの含有量は、７０〜９５重量％であり、該水性エマルジョンを製造するにあたり、乳化剤として、界面活性剤を用いることなく、平均重合度８００〜２５００、平均ケン化度７０〜９２モル％のポリビニルアルコールを用い、該ポリビニルアルコールをビニルエステル１００重量部あたり１〜３重量部用いて得られる水性エマルジョンからなる食品衛生用品製造用水性エマルジョン組成物に係るものである。
【０００６】
【発明の実施の形態】
本発明の水性エマルジョン組成物は、エチレン−ビニルエステル系共重合体を含有する水性エマルジョンである。
【０００７】
ビニルエステルとしては、酢酸ビニル、プロピオン酸ビニル、酪酸ビニル、ピバリン酸ビニル、ラウリン酸ビニル、バーサチック酸ビニルなどをあげることができる。好ましくは、酢酸ビニル及び酢酸ビニルとその他のビニルエステルの併用である。
【０００８】
本発明のエチレン−ビニルエステル系共重合体は、必須の構成成分であるエチレン、ビニルエステルに加えて、本発明の効果を阻害しない範囲で、他の共重合可能なモノマー成分を構成単位として含有していてもよい。かかるモノマー成分としては、たとえばイソブチレン、ブタジエン、イソプレンなどのオレフィン類；塩化ビニル、塩化ビニリデン、クロロプレン、クロロスチレンなどのハロゲン化ビニル化合物類；スチレン、α−メチルスチレン、ビニルトルエンなどの芳香族ビニル化合物類；メチル（メタ）アクリレート、エチル（メタ）アクリレート、ｎ−ブチル（メタ）アクリレート、２−エチルヘキシル（メタ）アクリレートなどの（メタ）アクリル酸エステル類；マレイン酸、フマル酸、イタコン酸などのジカルボン酸のジエステル類；（メタ）アクリル酸、クロトン酸、イタコン酸（半エステルを含む）、マレイン酸（半エステルを含む）、フマル酸（半エステルを含む）などのカルボキシル基含有モノマーおよびその無水物；（メタ）アクリロニトリルなどのニトリル化合物類；Ｎ−メチロール（メタ）アクリルアミド、Ｎ−ブトキシメチル（メタ）アクリルアミドなどの（メタ）アクリルアミド誘導体モノマー；２−ヒドロキシエチル（メタ）アクリレート、２−ヒドロキシプロピル（メタ）アクリレート、多価アルコールのモノアリルエーテルなどの水酸基含有モノマー；ジメチルアミノエチルメタクリレート、ジメチルアミノプロピルアクリルアミドなどのアミノ基含有モノマー；グリシジル（メタ）アクリレートなどのエポキシ基含有モノマー；（メタ）アクリルアミド、マレインアミドなどのアミド基含有モノマー；ビニルスルホン酸ソーダ、メタリルスルホン酸ソーダなどのスルホン酸基含有モノマー；ジアリルフタレート、トリアリルシアヌレート、トリアリルイソシアヌレート、エチレングリコールジアクリレート、アリルメタクリレート、アジピン酸ジアクリレート、トリメチロールプルパンジメタクリレートなどの多ビニル化合物などをあげることができる。
【０００９】
エチレン−ビニルエステル系共重合体におけるビニルエステルの含有量は、７０〜９５重量％の範囲が用いられる。
【００１０】
本発明の水性エマルジョンは、それを製造するにあたり、乳化剤として、界面活性剤を用いることなく、ポリビニルアルコールを用いて得られる水性エマルジョンである。乳化剤として、界面活性剤を用いた場合には、界面活性剤による食品の汚染を発生することを防止するという本発明の目的を達成することができない。
【００１１】
ポリビニルアルコールの使用量は、ビニルエステル１００重量部あたり１〜３重量部が好ましい。該使用量が過多であるとＣＯＤ値を低く維持するという本発明の目的を達成することができない場合があり、一方該使用量が過少である場合は実質的にエマルジョンの製造が困難である。
【００１２】
ポリビニルアルコールの平均重合度は８００〜２５００のものが好ましい。該重合度が過小であるとＣＯＤ値を低く維持するという本発明の目的を達成することができない場合があり、一方該重合度が過大である場合は実質的にエマルジョンの製造が困難である。
【００１３】
ポリビニルアルコールの平均ケン化度は７０〜９２モル％のものが好ましい。該ケン化度が過大であるとＣＯＤ値を低く維持するという本発明の目的を達成することができない場合があり、一方該ケン化度が過小である場合は実質的にエマルジョンの製造が困難である。
【００１４】
本発明の水性エマルジョンを得る方法としては、上記の条件を充足する限り、通常の乳化重合の方法を適用することができる。すなわち、反応温度調節器、攪拌器を備えた５リットルの耐圧反応器に、部分ケン化ポリビニルアルコールを乳化剤とした酢酸ビニルの水乳化液を入れ昇温した後、反応系内をエチレンでパージして酸素を除去し、エチレンを加えて所定の圧力にしてから、酢酸ビニルを所定時間、触媒、ｐＨ調整剤とともに一定速度で反応系内に供給して、還元剤と酸化剤によるレドックス反応により、エチレン・酢酸ビニルを共重合させればよい。
【００１５】
本発明の水性エマルジョンは、上記の特徴を有し、食品衛生用品製造用に最適に使用され得る。食品衛生用品としては、紙おしぼり及び食品容器をあげることができる。そして、本発明の水性エマルジョンは、食品衛生用品のバインダーおよび接着剤として最適に使用され得る。
【００１６】
【実施例】
次に、本発明を実施例により説明する。
【００１７】
実施例１
反応温度調節器、攪拌機を備えた５リットルの耐圧反応器に、平均ケン化度８８モル％、平均重合度１４５０のポリビニルアルコール２７ｇを乳化剤として酢酸ビニル１８００ｇを水に乳化させた液を入れ、６０℃に昇温した後、反応系内をエチレンでパージして酸素を除去し、エチレンを加えて圧力を３５ｋｇｆ／ｃｍ２にした。次に重合触媒である１％過硫酸アンモニウム水溶液および８％グリオキザール重亜硫酸ナトリウム水溶液をそれぞれ一定温度で５時間反応系内に供給して反応させた。重合中のエチレンの圧力は５０ｋｇｆ／ｃｍ２一定に保った。５時間後酢酸ビニルモノマーが０．５０％に減少したところで冷却し重合を終了した。得られたエチレン−酢酸ビニル共重合体エマルジョンについて、次の方法により評価を行った。
ろ紙（東洋ろ紙２号、坪量１２０ｇ／ｍ２）にエマルジョン水希釈液を含浸させ、その後一昼夜室温雰囲気で乾燥させることによりポリマー含浸ろ紙を得た。なお含浸時のエマルジョンの希釈度は、ＤＰＵ（含浸前ろ紙の重量に対する含浸後のポリマーの付着量の割合）が２０％になるようにした。得られたろ紙について、次の方法によりＣＯＤ値を測定した。
得られたろ紙について、“食品、添加物等の規格基準・器具又は容器包装の規格試験法”にて温水抽出を行った。得られた抽出水についてＪＩＳ  Ｋ０１０２−１７  の方法でＣＯＤ値を測定した。
【００１８】
実施例２〜４及び比較例１〜４
表１及び表２の条件としたこと以外は、実施例１と同様に行った。
条件及び結果を表１及び表２に示した。結果から次のことがわかる。本発明の条件を満足するすべての実施例においては、満足すべき結果を示している。一方本発明の規定を欠く各比較例は、次のとおり不満足な結果を示している。ポリビニルアルコールの使用量が過多な比較例１、使用するポリビニルアルコールの平均重合度が過小な比較例２、使用するポリビニルアルコールの平均ケン化度が過大な比較例３、およびポリビニルアルコールの使用量が過多でかつ使用するポリビニルアルコールの平均ケン化度が過多な比較例４は、いずれもＣＯＤ値が高く劣っている。
【００１９】
【表１】
0003550987.tif 000002
【００２０】
【表２】
0003550987.tif 000003
【００２１】
＊１
ＶＡＣ：酢酸ビニル
ＰＶＡ：ポリビニルアルコール
Ｐ：ポリビニルアルコールの平均重合度
Ｈ：ポリビニルアルコールの平均ケン化度
【００２２】
【発明の効果】
以上説明したとおり、本発明により、十分な接着力を有し、しかも界面活性剤による食品の汚染を発生することがなく、かつＣＯＤ値が低いという特徴を有し、よって食品衛生用品製造用のバインダー又接着剤として最適な食品衛生用品製造用水性エマルジョン組成物を提供することができた。